СЫРЬЕВАЯ СМЕСЬ ДЛЯ ИМИТАЦИИ ПРИРОДНОГО КАМНЯ
RAW MATERIAL MIXTURE FOR IMITATION OF NATURAL STONE

Изобретение относится к области производства искусственных материалов, имитирующих природные.
Известно, что для имитации природного камня прибегают к припудриванию и затиранию поверхности покрытых водоэмульсионной краской пенопластовых изделий. Припудривание осуществляют просеянным шлаком, угольной или древесной пылью, добавляя блестки [1].
Задача изобретения состоит в повышении морозостойкости и имитации природного камня.
Технический результат достигается тем, что сырьевая смесь для имитации природного камня, включающая измельченный шлак, угольную пыль, измельченную слюду, дополнительно включает шлакопортландцемент, суперпластификатор С-3, силициды углерода при следующем соотношении компонентов, мас.%: измельченный доменный шлак 26,0-30,5; угольная пыль 5,0-7,0; измельченная слюда 30,0-40,0; шлакопортландцемент 25,0-30,0; суперпластификатор С-3 1,0-1,5; силициды углерода 1,0-3,0 при водоцементном отношении 0,45-0,5.
В таблице приведены составы смеси.
Компоненты
Состав, мас.%
1
2
3
Измельченный доменный шлак
26,0
28,5
30,5
Угольная пыль
5,0
6,0
7,0
Измельченная слюда
40,0
35,0
30,0
Шлакопортландцемент
25,0
27,0
30,0
Суперпластификатор С-3
1,0
1,3
1,5
Силициды углерода
3,0
2,0
1,0
Водоцементное отношение
0,5
0,45
0,45
Морозостойкость, циклы
100-110
100-110
100-110
Доменный шлак и слюду предварительно измельчают и просеивают через сетку №5. Компоненты смеси дозируют в требуемых количествах и смешивают. Из полученной смеси формуют «природный камень» желаемого размера и конфигурации. Затем оставляют изделие до полного отверждения на воздухе при комнатной температуре.
Источник информации
1. Скворцов К.А. Художественная обработка металла, стекла, пластмассы. - М.: Профиздат, 2004. - С.90.